(57)【特許請求の範囲】
【請求項１】
式（１）で表される化合物。
0005861418.tif 000045
（式（１）中、
Ｒ１及びＲ２は、それぞれ独立に、水素原子、−Ｒ１３又は炭素数６〜１０の芳香族炭化水素基を表す。該炭素数６〜１０の芳香族炭化水素基に含まれる水素原子は、ハロゲン原子、−Ｒ１３、−ＯＨ、−ＯＲ１３、−ＳＯ３−、−ＳＯ３Ｎａ、−ＣＯ２Ｈ、−ＣＯ２Ｒ１３、−ＳＯ３Ｈ、−ＳＯ３Ｒ１３又は−ＳＯ２ＮＲ９Ｒ１０で置換されていてもよい。
Ｒ３〜Ｒ５は、それぞれ独立に、−ＳＯ２ＮＲ１１Ｒ１２を表す。
Ｒ６〜Ｒ８は、それぞれ独立に、ハロゲン原子、−Ｒ１３、−ＯＨ、−ＯＲ１３、−ＳＯ３−、−ＳＯ３Ｎａ、−ＣＯ２Ｈ、−ＣＯ２Ｒ１３、−ＳＯ３Ｈ、−ＳＯ３Ｒ１３を表す。
Ｒ９〜Ｒ１１は、それぞれ独立に、水素原子又は炭素数１〜１０の飽和炭化水素基を表す。該炭素数１〜１０の飽和炭化水素基に含まれる水素原子は、−ＯＨ、−ＯＲ１３、ハロゲン原子又は炭素数３〜１０の飽和環状エーテル基で置換されていてもよい。
Ｒ１２は、炭素数１〜１０の飽和炭化水素基を表し、該炭素数１〜１０の飽和炭化水素基に含まれる水素原子は、−ＯＲ１４で置換されている。
Ｒ１３は、炭素数１〜１０の飽和炭化水素基を表す。該炭素数１〜１０の飽和炭化水素基に含まれる水素原子は、−ＯＨ、ハロゲン原子又は炭素数３〜１０の飽和環状エーテル基で置換されていてもよい。
Ｒ１４は、炭素数１〜１０の飽和炭化水素基を表し、該炭素数１〜１０の飽和炭化水素基に含まれる水素原子は、炭素数３〜１０の飽和環状エーテル基で置換されている。
ｍ、ｎ、ｐ、ｑ、ｓ及びｔは、それぞれ独立に０〜５の整数を表す。
但し、ｍ＋ｑは５以下であり、ｎ＋ｓは５以下であり、ｐ＋ｔは５以下であり、ｍ＋ｎ＋ｐは１以上である。
ｍが２以上である場合、複数のＲ３は、同一であっても異なっていてもよい。
ｎが２以上である場合、複数のＲ４は、同一であっても異なっていてもよい。
ｐが２以上である場合、複数のＲ５は、同一であっても異なっていてもよい。
ｑが２以上である場合、複数のＲ６は、同一であっても異なっていてもよい。
ｓが２以上である場合、複数のＲ７は、同一であっても異なっていてもよい。
ｔが２以上である場合、複数のＲ８は、同一であっても異なっていてもよい。
Ｘは、ハロゲン原子を表す。ａは、０又は１を表す。）
【請求項２】
Ｒ１及びＲ２が、いずれも水素原子である請求項１記載の化合物。
【請求項３】
Ｒ１２が、以下の基から選ばれる基である請求項１又は２記載の化合物。
0005861418.tif 000046
（式中、＊は結合手を表す。）
【請求項４】
請求項１〜３のいずれか記載の化合物を有効成分とする染料。
【請求項５】
請求項４記載の染料を含む着色組成物。
【請求項６】
請求項５記載の着色組成物を用いて形成される塗膜。
【請求項７】
請求項５記載の着色組成物を用いて形成されるカラーフィルタ。
【請求項８】
フォトリソグラフ法によって形成される請求項７記載のカラーフィルタ。
【発明の詳細な説明】
【技術分野】
【０００１】
本発明は、色素として有用な化合物に関する。
【背景技術】
【０００２】
色素は、例えば、液晶表示装置、インクジェットなどの分野で反射光又は透過光を利用して色表示するために使用されている。このような色素としては、例えば、下記式で表される化合物が知られている（特許文献１合成例３）。
0005861418.tif 000002
【先行技術文献】
【特許文献】
【０００３】
【特許文献１】特開２０１０−３２９９９号公報
【発明の概要】
【発明が解決しようとする課題】
【０００４】
従来から知られる上記の化合物は、有機溶媒への溶解性が必ずしも十分に満足できるものではなかった。
【課題を解決するための手段】
【０００５】
本発明は、以下の［１］〜［８］記載の発明を含む。
［１］式（１）で表される化合物。
0005861418.tif 000003
（式（１）中、
Ｒ１及びＲ２は、それぞれ独立に、水素原子、−Ｒ１３又は炭素数６〜１０の芳香族炭化水素基を表す。該炭素数６〜１０の芳香族炭化水素基に含まれる水素原子は、ハロゲン原子、−Ｒ１３、−ＯＨ、−ＯＲ１３、−ＳＯ３−、−ＳＯ３Ｎａ、−ＣＯ２Ｈ、−ＣＯ２Ｒ１３、−ＳＯ３Ｈ、−ＳＯ３Ｒ１３又は−ＳＯ２ＮＲ９Ｒ１０で置換されていてもよい。
Ｒ３〜Ｒ５は、それぞれ独立に、−ＳＯ２ＮＲ１１Ｒ１２を表す。
Ｒ６〜Ｒ８は、それぞれ独立に、ハロゲン原子、−Ｒ１３、−ＯＨ、−ＯＲ１３、−ＳＯ３−、−ＳＯ３Ｎａ、−ＣＯ２Ｈ、−ＣＯ２Ｒ１３、−ＳＯ３Ｈ、−ＳＯ３Ｒ１３を表す。
Ｒ９〜Ｒ１１は、それぞれ独立に、水素原子又は炭素数１〜１０の飽和炭化水素基を表す。該炭素数１〜１０の飽和炭化水素基に含まれる水素原子は、−ＯＨ、−ＯＲ１３、ハロゲン原子又は炭素数３〜１０の飽和環状エーテル基で置換されていてもよい。
Ｒ１２は、炭素数１〜１０の飽和炭化水素基を表し、該炭素数１〜１０の飽和炭化水素基に含まれる水素原子は、−ＯＲ１４で置換されている。
Ｒ１３は、炭素数１〜１０の飽和炭化水素基を表す。該炭素数１〜１０の飽和炭化水素基に含まれる水素原子は、−ＯＨ、ハロゲン原子又は炭素数３〜１０の飽和環状エーテル基で置換されていてもよい。
Ｒ１４は、炭素数１〜１０の飽和炭化水素基を表し、該炭素数１〜１０の飽和炭化水素基に含まれる水素原子は、炭素数３〜１０の飽和環状エーテル基で置換されている。
ｍ、ｎ、ｐ、ｑ、ｓ及びｔは、それぞれ独立に０〜５の整数を表す。
但し、ｍ＋ｑは５以下であり、ｎ＋ｓは５以下であり、ｐ＋ｔは５以下であり、ｍ＋ｎ＋ｐは１以上である。
ｍが２以上である場合、複数のＲ３は、同一であっても異なっていてもよい。
ｎが２以上である場合、複数のＲ４は、同一であっても異なっていてもよい。
ｐが２以上である場合、複数のＲ５は、同一であっても異なっていてもよい。
ｑが２以上である場合、複数のＲ６は、同一であっても異なっていてもよい。
ｓが２以上である場合、複数のＲ７は、同一であっても異なっていてもよい。
ｔが２以上である場合、複数のＲ８は、同一であっても異なっていてもよい。
Ｘは、ハロゲン原子を表す。ａは、０又は１を表す。）
【０００６】
［２］Ｒ１及びＲ２が、いずれも水素原子である［１］記載の化合物。
［３］Ｒ１２が、以下の基から選ばれる基である［１］又は［２］記載の化合物。
0005861418.tif 000004
（式中、＊は結合手を表す。）
【０００７】
［４］［１］〜［３］のいずれか記載の化合物を有効成分とする染料。
［５］［４］記載の染料を含む着色組成物。
［６］［５］記載の着色組成物を用いて形成される塗膜。
［７］［５］記載の着色組成物を用いて形成されるカラーフィルタ。
［８］フォトリソグラフ法によって形成される［７］記載のカラーフィルタ。
【発明の効果】
【０００８】
本発明の化合物は、有機溶媒への溶解性に優れる。
【発明を実施するための形態】
【０００９】
本発明の化合物は、式（１）で表される化合物（以下、化合物（１）ということがある。）である。本発明の化合物には、その互変異性体やそれらの塩も含まれる。
0005861418.tif 000005
（式（１）中、
Ｒ１及びＲ２は、それぞれ独立に、水素原子、−Ｒ１３又は炭素数６〜１０の芳香族炭化水素基を表す。該炭素数６〜１０の芳香族炭化水素基に含まれる水素原子は、ハロゲン原子、−Ｒ１３、−ＯＨ、−ＯＲ１３、−ＳＯ３−、−ＳＯ３Ｎａ、−ＣＯ２Ｈ、−ＣＯ２Ｒ１３、−ＳＯ３Ｈ、−ＳＯ３Ｒ１３又は−ＳＯ２ＮＲ９Ｒ１０で置換されていてもよい。
Ｒ３〜Ｒ５は、それぞれ独立に、−ＳＯ２ＮＲ１１Ｒ１２を表す。
Ｒ６〜Ｒ８は、それぞれ独立に、ハロゲン原子、−Ｒ１３、−ＯＨ、−ＯＲ１３、−ＳＯ３−、−ＳＯ３Ｎａ、−ＣＯ２Ｈ、−ＣＯ２Ｒ１３、−ＳＯ３Ｈ、−ＳＯ３Ｒ１３を表す。
Ｒ９〜Ｒ１１は、それぞれ独立に、水素原子又は炭素数１〜１０の飽和炭化水素基を表す。該炭素数１〜１０の飽和炭化水素基に含まれる水素原子は、−ＯＨ、−ＯＲ１３、ハロゲン原子又は炭素数３〜１０の飽和環状エーテル基で置換されていてもよい。
Ｒ１２は、炭素数１〜１０の飽和炭化水素基を表し、該炭素数１〜１０の飽和炭化水素基に含まれる水素原子は、−ＯＲ１４で置換されている。
Ｒ１３は、炭素数１〜１０の飽和炭化水素基を表す。該炭素数１〜１０の飽和炭化水素基に含まれる水素原子は、−ＯＨ、ハロゲン原子又は炭素数３〜１０の飽和環状エーテル基で置換されていてもよい。
Ｒ１４は、炭素数１〜１０の飽和炭化水素基を表し、該炭素数１〜１０の飽和炭化水素基に含まれる水素原子は、炭素数３〜１０の飽和環状エーテル基で置換されている。
ｍ、ｎ、ｐ、ｑ、ｓ及びｔは、それぞれ独立に０〜５の整数を表す。
但し、ｍ＋ｑは５以下であり、ｎ＋ｓは５以下であり、ｐ＋ｔは５以下であり、ｍ＋ｎ＋ｐは１以上である。
ｍが２以上である場合、複数のＲ３は、同一であっても異なっていてもよい。
ｎが２以上である場合、複数のＲ４は、同一であっても異なっていてもよい。
ｐが２以上である場合、複数のＲ５は、同一であっても異なっていてもよい。
ｑが２以上である場合、複数のＲ６は、同一であっても異なっていてもよい。
ｓが２以上である場合、複数のＲ７は、同一であっても異なっていてもよい。
ｔが２以上である場合、複数のＲ８は、同一であっても異なっていてもよい。
Ｘは、ハロゲン原子を表す。ａは、０又は１を表す。）
【００１０】
式（１）においてＸ等で表されるハロゲン原子としては、フッ素、塩素、臭素が挙げられる。
【００１１】
Ｒ９〜Ｒ１４で表される炭素数１〜１０の飽和炭化水素基としては、メチル、エチル、プロピル、イソプロピル、ブチル、イソブチル、ペンチル、イソペンチル、ネオペンチル、シクロペンチル、ヘキシル、シクロヘキシル、ヘプチル、シクロヘプチル、オクチル、２−エチルヘキシル、シクロオクチル、ノニル、デカニル、トリシクロデカニル等が挙げられる。
【００１２】
該飽和炭化水素基に含まれる水素原子が炭素数３〜１０の飽和環状エーテル基で置換された基としては、例えば、下記式で表される基が挙げられる。
0005861418.tif 000006
【００１３】
該飽和炭化水素基に含まれる水素原子が−ＯＨ又はハロゲン原子で置換された基としては、例えば、下記式で表される基が挙げられる。
0005861418.tif 000007
【００１４】
Ｒ９〜Ｒ１１で表される該飽和炭化水素基に含まれる水素原子が−ＯＲ１３で置換された基としては、メトキシプロピル、エトキシプロピル、ヘキシロキシプロピル、２−エチルヘキシロキシプロピル、メトキシヘキシル、エトキシプロピル等が挙げられる。
【００１５】
Ｒ１２は、以下の基から選ばれる基であることが好ましい。
0005861418.tif 000008
（式中、＊は結合手を表す。）
【００１６】
Ｒ１及びＲ２で表される炭素数６〜１０の芳香族炭化水素基としては、フェニル、ナフチル等が挙げられる。
【００１７】
−ＳＯ３Ｒ１３としては、メタンスルホニル、エタンスルホニル、ヘキサンスルホニル、デカンスルホニル等が挙げられる。また、下記式で表される基も挙げられる。
0005861418.tif 000009
（式中、＊は結合手を表す。）
【００１８】
−ＣＯ２Ｒ１３としては、メチルオキシカルボニル、エチルオキシカルボニル、プロピルオキシカルボニル、イソプロピルオキシカルボニル、ブチルオキシカルボニル、イソブチルオキシカルボニル、ペンチルオキシカルボニル、イソペンチルオキシカルボニル、ネオペンチルオキシカルボニル、シクロペンチルオキシカルボニル、ヘキシルオキシカルボニル、シクロヘキシルオキシカルボニル、ヘプチルオキシカルボニル、シクロヘプチルオキシカルボニル、オクチルオキシカルボニル、２−エチルヘキシルオキシカルボニル、シクロオクチルオキシカルボニル、ノニルオキシカルボニル、デカニルオキシカルボニル、トリシクロデカニルオキシカルボニル、メトキシプロピルオキシカルボニル、エトキシプロピルオキシカルボニル、ヘキシロキシプロピルオキシカルボニル、２−エチルヘキシロキシプロピルオキシカルボニル、メトキシヘキシルオキシカルボニル等が挙げられる。また、下記式で表される基も挙げられる。
0005861418.tif 000010
（式中、＊は結合手を表す。）
【００１９】
−ＳＯ２ＮＲ９Ｒ１０としては、スルファモイル、メタンスルファモイル、エタンスルファモイル、プロパンスルファモイル、イソプロパンスルファモイル、ブタンスルファモイル、イソブタンスルファモイル、ペンタンスルファモイル、イソペンタンスルファモイル、ネオペンタンスルファモイル、シクロペンタンスルファモイル、ヘキサンスルファモイル、シクロヘキサンスルファモイル、ヘプタンスルファモイル、シクロヘプタンスルファモイル、オクタンスルファモイル、２−エチルヘキサンスルファモイル、１，５−ジメチルヘキサンスルファモイル、シクロオクタンスルファモイル、ノナンスルファモイル、デカンスルファモイル、トリシクロデカンスルファモイル、メトキシプロパンスルファモイル、エトキシプロパンスルファモイル、プロポキシプロパンスルファモイル、イソプロポキシプロパンスルファモイル、ヘキシロキシプロパンスルファモイル、２−エチルヘキシロキシプロパンスルファモイル、メトキシヘキサンスルファモイル、３−フェニル−１−メチルプロパンスルファモイル等が挙げられる。また、下記式で表される基も挙げられる。
【００２０】
0005861418.tif 000011
【００２１】
0005861418.tif 000012
【００２２】
0005861418.tif 000013
【００２３】
0005861418.tif 000014
【００２４】
上記式中、Ｘ１は、ハロゲン原子を表す。Ｘ１におけるハロゲン原子としては、フッ素原子、塩素原子及び臭素原子が挙げられる。
【００２５】
0005861418.tif 000015
【００２６】
0005861418.tif 000016
【００２７】
0005861418.tif 000017
【００２８】
0005861418.tif 000018
【００２９】
0005861418.tif 000019
【００３０】
Ｒ１及びＲ２は、いずれも水素原子であることが好ましい。
【００３１】
−ＳＯ２ＮＲ１１Ｒ１２としては、例えば、下記式で表される基が挙げられる。
0005861418.tif 000020
【００３２】
0005861418.tif 000021
【００３３】
Ｒ３〜Ｒ５は、以下の基から選ばれる基であることが好ましい。
0005861418.tif 000022
【００３４】
化合物（１）の具体例を以下に示す。
0005861418.tif 000023
0005861418.tif 000024
0005861418.tif 000025
0005861418.tif 000026
0005861418.tif 000027
0005861418.tif 000028
【００３５】
0005861418.tif 000029
0005861418.tif 000030
0005861418.tif 000031
0005861418.tif 000032
0005861418.tif 000033
0005861418.tif 000034
【００３６】
0005861418.tif 000035
0005861418.tif 000036
0005861418.tif 000037
0005861418.tif 000038
【００３７】
化合物（１）は、例えば、−ＳＯ３Ｈを有する色素または色素中間体を定法によりクロル化して、得られた−ＳＯ２Ｃｌを有する色素または色素中間体をＲ１１Ｒ１２−ＮＨで表されるアミンと反応させることにより製造することができる。
【００３８】
本発明の染料は、本発明の化合物を有効成分とする染料である。
本発明の着色組成物は、着色剤（以下「着色剤（Ａ）」という場合がある）として本発明の染料を含み、さらに樹脂（Ｂ）を含むことが好ましい。本発明の着色組成物は、さらに重合性化合物（Ｃ）、重合開始剤（Ｄ）及び溶剤（Ｅ）を含むことがより好ましい。
【００３９】
着色剤（Ａ）は、本発明の染料のほかに、さらに顔料及び／又は本発明の染料とは異なる染料を含んでいてもよい。
本発明の染料とは異なる染料としては、カラーインデックス（Colour Index）（The Society of Dyers and Colourists 出版）で、ソルベント（Solvent）、アシッド（Acid）、ベーシック（Basic）、リアクティブ（reactive）、ダイレクト（Direct）、ディスパース（Disperse）又はバット（Vat）に分類されている染料等が挙げられる。より具体的には、以下のようなカラーインデックス（Ｃ．Ｉ．）番号の染料が挙げられるが、これらに限定されない。
Ｃ．Ｉ．ソルベントイエロー２５，７９，８１，８２、８３，８９；
Ｃ．Ｉ．アシッドイエロー７，２３，２５，４２，６５，７６；
Ｃ．Ｉ．リアクティブイエロー２，７６，１１６；
Ｃ．Ｉ．ダイレクトイエロー４，２８，４４，８６，１３２；
Ｃ．Ｉ．ディスパースイエロー５４，７６；
Ｃ．Ｉ．ソルベントオレンジ４１，５４，５６，９９；
Ｃ．Ｉ．アシッドオレンジ５６，７４，９５，１０８，１４９，１６２；
Ｃ．Ｉ．リアクティブオレンジ１６；
Ｃ．Ｉ．ダイレクトオレンジ２６；
Ｃ．Ｉ．ソルベントレッド２４，４９，９０，９１，１１８，１１９，１２２，１２４，１２５，１２７，１３０，１３２，１６０，２１８；
Ｃ．Ｉ．アシッドレッド７３，９１，９２，９７，１３８，１５１，２１１，２７４，２８９；
Ｃ．Ｉ．アシッドバイオレット１０２；
Ｃ．Ｉ．ソルベントグリーン１，５；
Ｃ．Ｉ．アシッドグリーン３，５，９，２５，２８；
Ｃ．Ｉ．ベーシックグリーン１；
Ｃ．Ｉ．バットグリーン１等。
【００４０】
顔料としては、顔料分散レジストに通常用いられる有機顔料又は無機顔料が挙げられる。無機顔料としては、金属酸化物や金属錯塩のような金属化合物が挙げられ、具体的には、鉄、コバルト、アルミニウム、カドミウム、鉛、銅、チタン、マグネシウム、クロム、亜鉛、アンチモン等の金属の酸化物又は複合金属酸化物が挙げられる。また有機顔料及び無機顔料として具体的には、カラーインデックス（Colour Index）（The Society of Dyers and Colourists 出版）で、ピグメント（Pigment）に分類されている化合物が挙げられる。より具体的には、以下のようなカラーインデックス（Ｃ．Ｉ．）番号の顔料が挙げられるが、これらに限定されない。
【００４１】
Ｃ．Ｉ．ピグメントイエロー２０、２４、３１、５３、８３、８６、９３、９４、１０９、１１０、１１７、１２５、１３７、１３８、１３９、１４７、１４８、１５０、１５３、１５４、１６６、１７３及び１８０；
Ｃ．Ｉ．ピグメントオレンジ１３、３１、３６、３８、４０、４２、４３、５１、５５、５９、６１、６４、６５及び７１；
Ｃ．Ｉ．ピグメントレッド９、９７、１０５、１２２、１２３、１４４、１４９、１６６、１６８、１７６、１７７、１８０、１９２、２１５、２１６、２２４、２４２、２５４、２５５及び２６４；
Ｃ．Ｉ．ピグメントバイオレット１４、１９、２３、２９、３２、３３、３６、３７及び３８；
Ｃ．Ｉ．ピグメントグリーン７、１０、１５、２５、３６、４７及び５８等。
【００４２】
着色剤（Ａ）の含有量は、着色組成物中の固形分に対して、好ましくは５〜６０質量％である。ここで、固形分とは、着色組成物中の、溶剤を除く成分の合計をいう。
着色剤（Ａ）中に含まれる本発明の染料の含有量は、好ましくは３〜１００質量％である。
本発明の染料とは異なる染料及び顔料は、それぞれ単独でも２種以上を組み合わせて本発明の染料と共に用いてもよい。
【００４３】
樹脂（Ｂ）としては、特に限定されるものではなく、どのような樹脂を用いてもよい。樹脂（Ｂ）は、アルカリ可溶性樹脂であることが好ましく、（メタ）アクリル酸から導かれる構造単位を含む樹脂であることがより好ましい。ここで、（メタ）アクリル酸は、アクリル酸及び／又はメタクリル酸を表す。
【００４４】
樹脂（Ｂ）としては、具体的には、メタクリル酸／ベンジルメタクリレート共重合体、メタクリル酸／ベンジルメタクリレート／スチレン共重合体、メタクリル酸／ベンジルメタクリレート／イソボルニルメタクリレート共重合体、メタクリル酸／スチレン／ベンジルメタクリレート／Ｎ−フェニルマレイミド共重合体、メタクリル酸／スチレン／グリシジルメタクリレート共重合体等が挙げられる。
【００４５】
樹脂（Ｂ）のポリスチレン換算重量平均分子量は、５，０００〜３５，０００が好ましく、より好ましくは６，０００〜３０，０００である。
樹脂（Ｂ）の酸価は、５０〜１５０が好ましく、より好ましくは６０〜１３５である。
樹脂（Ｂ）の含有量は、着色組成物の固形分に対して、好ましくは７〜６５質量％であり、より好ましくは１３〜６０質量％である。
【００４６】
重合性化合物（Ｃ）は、重合開始剤（Ｄ）から発生した活性ラジカル、酸等によって重合しうる化合物であれば、特に限定されるものではない。例えば、重合性のエチレン性不飽和結合を有する化合物等が挙げられる。
【００４７】
前記の重合性化合物（Ｃ）としては、重合性基を３個以上有する光重合性化合物であることが好ましい。重合性基を３以上有する光重合性化合物としては、例えば、ペンタエリスリトールテトラアクリレート、ペンタエリスリトールテトラメタクリレート、ジペンタエリスリトールペンタアクリレート、ジペンタエリスリトールペンタメタクリレート、ジペンタエリスリトールヘキサアクリレート、ジペンタエリスリトールヘキサメタクリレート等が挙げられる。前記の重合性化合物（Ｃ）は、単独でも２種以上を組み合わせて用いてもよい。
重合性化合物（Ｃ）の含有量は、着色組成物の固形分に対して、５〜６５質量％であることが好ましく、より好ましくは１０〜６０質量％である。
【００４８】
前記の重合開始剤（Ｄ）としては、活性ラジカル発生剤、酸発生剤等が挙げられる。活性ラジカル発生剤は熱又は光の作用によって活性ラジカルを発生する。前記の活性ラジカル発生剤としては、アルキルフェノン化合物、チオキサントン化合物、トリアジン化合物、オキシム化合物等が挙げられる。
前記のアルキルフェノン化合物としては、例えば、２−メチル−２−モルホリノ−１−（４−メチルスルファニルフェニル）プロパン−１−オン、２−ヒドロキシ−２−メチル−１−フェニルプロパン−１−オン、ベンジルジメチルケタール、２−ヒドロキシ−２−メチル−１−〔４−（２−ヒドロキシエトキシ）フェニル〕プロパン−１−オン、１−ヒドロキシシクロヘキシルフェニルケトン等が挙げられる。
【００４９】
前記のチオキサントン化合物としては、例えば、２−イソプロピルチオキサントン、４−イソプロピルチオキサントン、２，４−ジエチルチオキサントン、２，４−ジクロロチオキサントン、１−クロロ−４−プロポキシチオキサントン等が挙げられる。
【００５０】
前記のトリアジン化合物としては、例えば、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−（４−メトキシスチリル）−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン、２，４−ビス（トリクロロメチル）−６−〔２−（３，４−ジメトキシフェニル）エテニル〕−１，３，５−トリアジン等が挙げられる。
【００５１】
前記のオキシム化合物としては、例えば、Ｏ−アシルオキシム化合物が挙げられ、その具体例としては、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン、Ｎ−アセトキシ−１−［９−エチル−６−（２−メチルベンゾイル）−９Ｈ−カルバゾール−３−イル］エタン−１−イミン、Ｎ−アセトキシ−１−［９−エチル−６−｛２−メチル−４−（３，３−ジメチル−２，４−ジオキサシクロペンタニルメチルオキシ）ベンゾイル｝−９Ｈ−カルバゾール−３−イル］エタン−１−イミン等が挙げられる。
【００５２】
また、活性ラジカル発生剤としては、例えば、２，４，６−トリメチルベンゾイルジフェニルホスフィンオキサイド、２，２’−ビス（ｏ−クロロフェニル）−４，４’，５，５’−テトラフェニル−１，２’−ビイミダゾール、１０−ブチル−２−クロロアクリドン、２−エチルアントラキノン、ベンジル、９，１０−フェナンスレンキノン、カンファーキノン、フェニルグリオキシル酸メチル、チタノセン化合物等を用いてもよい。
【００５３】
前記の酸発生剤としては、例えば、４−ヒドロキシフェニルジメチルスルホニウムｐ−トルエンスルホナート、４−ヒドロキシフェニルジメチルスルホニウムヘキサフルオロアンチモネート、４−アセトキシフェニルジメチルスルホニウムｐ−トルエンスルホナート、４−アセトキシフェニル・メチル・ベンジルスルホニウムヘキサフルオロアンチモネート、トリフェニルスルホニウムｐ−トルエンスルホナート、トリフェニルスルホニウムヘキサフルオロアンチモネート、ジフェニルヨードニウムｐ−トルエンスルホナート、ジフェニルヨードニウムヘキサフルオロアンチモネート等のオニウム塩類や、ニトロベンジルトシレート類、ベンゾイントシレート類等を挙げることができる。
前記の重合開始剤（Ｄ）は、単独でも２種以上を組み合わせて用いてもよい。
【００５４】
重合開始剤（Ｄ）の含有量は、樹脂（Ｂ）及び重合性化合物（Ｃ）の合計量１００質量部に対して、好ましくは０．１〜３０質量部であり、より好ましくは１〜２０質量部である。重合開始剤の含有量が、前記の範囲にあると、高感度化して露光時間が短縮され生産性が向上することから好ましい。
【００５５】
溶剤（Ｅ）としては、例えば、エーテル溶剤、芳香族炭化水素溶剤、ケトン溶剤、アルコール溶剤、エステル溶剤、アミド溶剤等が挙げられる。
【００５６】
前記のエーテル溶剤としては、例えば、テトラヒドロフラン、テトラヒドロピラン、１，４−ジオキサン、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート、ジエチレングリコールモノブチルエーテルアセテート等が挙げられる。
【００５７】
前記の芳香族炭化水素溶剤としては、例えば、ベンゼン、トルエン、キシレン、メシチレン等が挙げられる。
前記のケトン溶剤としては、例えば、アセトン、２−ブタノン、２−ヘプタノン、３−ヘプタノン、４−ヘプタノン、４−メチル−２−ペンタノン、４−ヒドロキシ−４−メチル−２−ペンタノン、シクロペンタノン、シクロヘキサノン等が挙げられる。
前記のアルコール溶剤としては、例えば、メタノール、エタノール、プロパノール、ブタノール、ヘキサノール、シクロヘキサノール、エチレングリコール、グリセリン等が挙げられる。
【００５８】
前記のエステル溶剤としては、例えば、酢酸エチル、酢酸ｎ−ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル、乳酸メチル、乳酸エチル、乳酸ブチル、メトキシ酢酸メチル、メトキシ酢酸エチル、メトキシ酢酸ブチル、エトキシ酢酸メチル、エトキシ酢酸エチル、３−メトキシプロピオン酸メチル、３−メトキシプロピオン酸エチル、３−エトキシプロピオン酸メチル、３−エトキシプロピオン酸エチル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−メトキシ−２−メチルプロピオン酸メチル、２−エトキシ−２−メチルプロピオン酸エチル、ピルビン酸メチル、ピルビン酸エチル、ピルビン酸プロピル、アセト酢酸メチル、アセト酢酸エチル、３−メトキシブチルアセテート、３−メチル−３−メトキシブチルアセテート、γ−ブチロラクトン等が挙げられる。
【００５９】
前記のアミド溶剤としては、例えば、Ｎ，Ｎ−ジメチルホルムアミド、Ｎ，Ｎ−ジメチルアセトアミド、Ｎ−メチルピロリドン等が挙げられる。
これらの溶剤は、単独でも２種類以上を組み合わせて用いてもよい。
【００６０】
着色組成物における溶剤（Ｅ）の含有量は、着色組成物に対して、好ましくは７０〜９５質量％であり、より好ましくは７５〜９０質量％である。
【００６１】
本発明の着色組成物は、必要に応じて、界面活性剤、充填剤、他の高分子化合物、密着促進剤、酸化防止剤、紫外線吸収剤、光安定剤、連鎖移動剤等の種々の添加剤を含んでもよい。
【００６２】
本発明の着色組成物を用いてカラーフィルタのパターンを形成する方法としては、例えば、本発明の着色組成物を、基板又は別の樹脂層（例えば、基板の上に先に形成された別の着色組成物層など）の上に塗布し、溶剤など揮発成分を除去して塗膜を形成し、フォトマスクを介して該塗膜を露光して、現像する方法（即ち、フォトリソグラフ法）や、フォトリソグラフ法が要らないインクジェット機器を用いる方法などが挙げられる。フォトリソグラフ法が好ましい。
【００６３】
本発明の化合物は、染料として有用である。モル吸光係数が高く、かつ有機溶媒への高い溶解性を示すことから、特に、液晶表示装置等の表示装置のカラーフィルタに用いられる染料として有用である。
また、本発明の化合物を含む着色組成物は、カラーフィルタをその構成部品の一部として備える表示装置（例えば、公知の液晶表示装置、有機ＥＬ装置等）、固体撮像素子等の種々の着色画像に関連する機器に、公知の態様で利用することができる。
【実施例】
【００６４】
以下、実施例によって本発明をより詳細に説明する。例中の「％」及び「部」は、特記ない限り、重量％及び重量部である。
【００６５】
合成例１
冷却管及び攪拌装置を備えたフラスコに、式Ａ０で示される色素（中外化成製）を５０．０部、クロロホルム３６０部及びＮ，Ｎ−ジメチルホルムアミド２４．５部を投入し、攪拌下２０℃以下を維持しながら、塩化チオニル２９．９部を滴下して加えた。
0005861418.tif 000039
滴下終了後、２０℃以下に維持しながら同温度で３時間維持して反応させ、その後も攪拌下２０℃以下に維持しながら、Ｎ−ブチルエタノールアミン２４．９部及びトリエチルアミン５４．１部の混合液を滴下して加えた。その後、同温度で５時間攪拌して反応させた。次いで得られた反応混合物をロータリーエバポレーターで溶媒留去した後、メタノールを少量加えて激しく攪拌した。この混合物を、３０％酢酸水溶液９００部の中に攪拌しながら加えて、結晶を析出させた。析出した結晶を濾別し、イオン交換水でよく洗浄し、６０℃で減圧乾燥して、混合物Ａ１（化合物Ａ１−１〜化合物Ａ１−８の混合物）４６．５部を得た。
0005861418.tif 000040
【００６６】
実施例１
冷却管及び攪拌装置を備えたフラスコに、５０％水酸化ナトリウム水溶液１５００部、テトラブチルアンモニウム硫酸水素塩５０．０部を投入し、攪拌下２０℃以下を維持しながら、テトラヒドロフラン１５００部、合成例１で得た混合物Ａ１（化合物Ａ１−１〜化合物Ａ１−８の混合物）を２．０部、３−（クロロメチル）−３−メチルオキセタン２１．３部を投入した。投入後、２０℃に昇温して、同温度を１２時間維持して、激しく攪拌しながら反応させた。次いで得られた反応溶液に飽和食塩水２０００部を加えて洗浄を実施した。分液ロートを用いて分離した有機溶媒層に、さらにイオン交換水２０００部を加えて洗浄を実施した。分液ロートを用いて分離した有機溶媒層について、ロータリーエバポレーターを用いて蒸留を実施した。得られた粘調溶液にテトラヒドロフラン１５部を加えて激しく攪拌した。この混合物を、イオン交換水７５０部の中に攪拌しながら加えて、結晶を析出させた。析出した結晶を濾別し、イオン交換水でよく洗浄した。得られた生成物を、６０℃で減圧乾燥して、染料Ａ２（染料Ａ２−１〜染料Ａ２−８の混合染料）１．５部を得た。
0005861418.tif 000041
【００６７】
染料Ａ２（染料Ａ２−１〜染料Ａ２−８の混合染料）０．３５ｇを乳酸エチルに溶解して体積を２５０ｃｍ３とし、そのうちの２ｃｍ３をイオン交換水で希釈して体積を１００ｃｍ３として（濃度：０．０２８ｇ／Ｌ）、分光光度計（石英セル、光路長；１ｃｍ）を用いて吸収スペクトルを測定した。この化合物は、λｍａｘ＝５２６ｎｍで吸光度２．３（任意単位）を示した。
【００６８】
実施例２
冷却管及び攪拌装置を備えたフラスコに、室温で、染料Ａ１（染料Ａ１−１〜染料Ａ１−８の混合染料）を１．００部、ベンジルトリエチルアンモニウムクロリド０．０１部、Ｎ−メチルピロリドン１０部を投入した。溶液を攪拌しながら６０℃に昇温して均一溶液とした後、エピクロルヒドリン０．２５部を加え、同温度で５分間攪拌した。次に、粉砕した水酸化ナトリウム粉０．１１部を反応溶液に加え、さらに同温度で１２時間攪拌して反応を行った。３０％酢酸水溶液９００部の中に攪拌しながら加えて、結晶を析出させた。析出した結晶を濾別し、イオン交換水でよく洗浄し、６０℃で減圧乾燥して、染料Ａ３（染料Ａ３−１〜染料Ａ３−８の混合染料）０．９６部を得た。
0005861418.tif 000042
【００６９】
実施例１の染料Ａ２と同様にして、染料Ａ３の吸収スペクトルの測定を行った。
吸収スペクトル：λｍａｘ＝５２７ｎｍで吸光度２．４（任意単位）を示した。
【００７０】
比較例１
特許文献１合成例３記載の方法により、染料Ｂ１（染料Ｂ１−１〜染料Ｂ１−８の混合染料）を得た。
0005861418.tif 000043
【００７１】
＜溶媒への溶解度の評価＞
実施例１、実施例２及び比較例１でそれぞれ得た染料の溶媒への溶解度を、以下のようにして求めた。
【００７２】
５０ｍＬサンプル管中、各染料が、それぞれ５％（Ｗ／Ｖ）、１０％（Ｗ／Ｖ）、１５％（Ｗ／Ｖ）の混合割合となるように表１に示す各溶媒と混合し、密栓後４０℃で１０分間超音波振とう機で振とうさせた。ついで室温で３０分間放置後、濾過し、不溶物の有無を確認した。
１％（Ｗ／Ｖ）調整の混合溶液にて不溶物があるものを溶解度１％未満とし（×）、１％（Ｗ／Ｖ）調整の混合溶液にて不溶物がなく、５％（Ｗ／Ｖ）調整の混合溶液にて不溶物があるものを溶解度１〜５％未満とし（△）、５％（Ｗ／Ｖ）調整の混合溶液にて不溶物がなく、１０％（Ｗ／Ｖ）調整の混合溶液にて不溶物があるものを溶解度５〜１０％未満とし（○）、１０％（Ｗ／Ｖ）調整の混合溶液にて不溶物がないものを溶解度１０％以上とした（◎）。結果を表１に示す。
【００７３】
【表１】
0005861418.tif 000044
【産業上の利用可能性】
【００７４】
本発明の化合物は、有機溶媒への溶解性に優れる。